다음 에 , 얻 어 진 발 광관 본체 를 고온 분해 성 알루미늄 화합물 의 공존 하 에서 가열 처리 ( 어닐링 처리 ) 함 으로써 발 광관 의 광 투과성 을 더욱 향상 시킬 수 있 다 . 공존 시키 는 고온 분해 성 알루미늄 화합물 은 질화알루미늄 의 소성 중기 , 더 욱이 는 소성 후기 에 안정 하 게 존재 하 고 , 또한 알루미늄 계 가스 를 기상 으로 방출 하 는 재료 가 바람직 하 다 . 즉 , 1000 ℃ 이상 의 온도 에서 안정 하 게 존재 하 고 , 또 알루미늄 계 가스 를 방출 하 는 재료 가 바람직 하 다 . 예 를 들 면 , Al 203 , Al 2 S 3 , AlF 3 , AlN 등 을 들 수 있 다 . 또한 , 고온 분해 성 알루미늄 화합물 로서 사용 되 는 질화알루미늄 은 , 상기 소성 공정 을 거쳐 얻 어 지 는 본 발명 의 발 광관 과 는 달리 , 1500 ℃ 정도 의 온도 에서 알루미늄 계 가스 를 서서히 방출 한다 . 고온 분해 성 질화알루미늄 의 가스 서방 성 ( 徐 放 性 ) 은 입계 상 ( 粒 界 相 ) 의 조성 이나 구조 에 기인 하 는 것 으로 생각 된다 . 이 들 고온 분해 성 알루미늄 화합물 은 분말 , 성 형체 , 소 결체 등 의 어느 형태 이 든 상관없이 , 가스 화 한 알루미늄 계 화합물 을 상기 소 결체 에 노출 시키 는 것 에 의해서 도 마찬가지 효과 가 얻 어 진다 . 어닐링 공정 에서 는 , N 2 가스 를 0 . 1 ∼ 30 L / min 의 조건 으로 플로우 시킨다 . 어닐링 온도 는 1600 ∼ 2000 ℃ 이 며 , 1 ∼ 200 시간 , 치밀 한 카본 , 질화붕소 , 질 화 알루미늄 등 의 재질 로 이루어지 는 소성 용기 를 사용 하 여 , 고온 분해 성 알루미늄 화합물 을 소성 용기 내 에 공존 시킴 으로써 행해진다 .